(57)【要約】      （修正有）【課題】鋳鉄管外周面の塗装における塗着効率を向上させる、塗装方法及び塗装装置の提供。【解決手段】回転する鋳鉄管Ａ外面に塗料ｂを吹き付けて塗装する方法で、前記塗料ｂの吐出パターンの管Ａの直径方向両側にエアガン３の吐出空気ａによるエアカーテンをそれぞれ設ける。この両側のエアカーテンによって管外周面の両側に塗料ｂが飛散することが防止されると共に、塗料吐出パターンが管軸方向に移行する際にエアカーテンが邪魔にならない。このため、塗着効率の高い塗装を行うことができる。塗料の吐出パターンは管軸ｏ方向に長い長楕円形霧化型とし、エアカーテンを作るエアガン３からの吐出空気ａの吐出方向θを管Ａの外周の接線方向に吹き付ける。このとき、塗料ｂの吐出方向は管軸ｏに直交方向とし、エアガン３からの吐出空気ａの吐出方向を、塗料ｂの吐出方向に対し管軸ｏ側に０〜２０度傾ける。【選択図】図２
2020124694.tif 000002
【特許請求の範囲】
【請求項１】
管軸（ｏ）中心に回転する管（Ａ）外面に塗料（ｂ）を吹き付けて塗装する方法において、前記塗料（ｂ）の吐出パターン（Ｐ）の管（Ａ）の直径方向両側に、別々のエアガン（３）からの吐出空気（ａ）によるエアカーテン（Ｓ）をそれぞれ形成することを特徴とする管外面への塗装方法。
【請求項２】
上記エアカーテン（Ｓ）を作る上記エアガン（３）からの吐出空気（ａ）の吐出方向を、管（Ａ）の外周の接線方向とすることを特徴とする請求項１に記載の管外面への塗装方法。
【請求項３】
上記塗料（ｂ）の吐出方向を管軸（ｏ）に直交する方向とし、上記エアガン（３）からの吐出空気（ａ）の吐出方向を、前記塗料（ｂ）の吐出方向に対し管軸（ｏ）側に０〜２０度傾けたことを特徴とする請求項２に記載の管外面への塗装方法。
【請求項４】
上記塗装ガン（１）とエアガン（３）は同期して管軸（ｏ）方向に一緒に動かすことを特徴とする請求項１乃至３の何れか一つに記載の管外面への塗装方法。
【請求項５】
請求項１乃至４の何れか一つに記載の管外面への塗装方法を行う塗装装置であって、上記回転する管（Ａ）外面に塗料（ａ）を吹き付ける塗装ガン（１）と、前記塗料（ｂ）の吐出パターン（Ｐ）の管（Ａ）の直径方向両側にエアカーテン（Ｓ）を形成する別々のエアガン（３）とからなる塗装装置。
【請求項６】
上記塗装ガン（１）とエアガン（３）は同期して管軸（ｏ）方向に一緒に動く請求項５に記載の塗装装置。
【請求項７】
上記エアガン（３）は、吐出空気（ａ）の吐出方向を上記塗料（ｂ）の吐出方向に対し管（Ａ）の径方向に可変である請求項５又は６に記載の塗装装置。
【発明の詳細な説明】
【技術分野】
【０００１】
この発明は、管、例えばダクタイル鋳鉄管などの金属管の外面塗装を効率良く行う管外面塗装方法及びその装置に関するものである。
【背景技術】
【０００２】
従来から、ダクタイル鋳鉄管は、その管外面に防食などの目的で塗装が行われており、その塗装には、エアスプレー、エアレススプレー等が使用されている。その塗装方法（装置）の一例として、この発明の一実施形態を示す図１を参照して説明すると、水平に置いた管Ａの真上に塗装ガン１を設置し、その塗装ガン１の長楕円形霧化型吐出パターンＰ（図３参照）を有するノズルチップ１ａを、吐出パターンＰの長径方向が管Ａの管軸方向ｏと同方向になるようにしたものがある。
この塗装方法は、管Ａをローラ２などで支持して管軸ｏを中心に回転させながら、又は、管Ａの両端を支持して管軸ｏを中心に回転させながら、レシプロ装置により、塗装ガン１を管軸ｏ方向に片道あるいは往復移動させて塗装する、若しくは、塗装ガン１を固定で、管Ａをその管軸ｏ方向に移動させて塗装する。
【０００３】
この塗装方法において、管Ａの真上より塗装すると、塗装ガン１のノズルチップ１ａより出た塗料粒子（以下、単に「塗料」とも言う）ｂは、管Ａへ到達する前に管Ａの回転によって生じている空気の流れを受け、塗料粒子ｂは粒子径に幅（大小）があるため、その空気流れに影響されず管Ａに塗着する粒子ｂと、管Ａに当たって跳ね返る粒子ｂと、及び管Ａに到達しない粒子ｂとに分かれる。
その跳ね返ったり、到達せずに管Ａに塗着しなかったりした粒子ｂは管回転による空気ａの流れをまともに受けて、管Ａ外面に付着することなく飛散してしまう。この飛散によっても、塗着効率が悪くなる。
以上から、従来、霧化した塗料粒子ｂは４０〜８０％程度しか被塗装物（管）Ａに塗着しない。
【０００４】
上記塗着しない塗料粒子ｂは大気中に飛散したり、周りの設備などに付着したりする。その飛散は大気汚染、水質汚濁につながり、付着は、その被付着物の使用ができなくなることによる産業廃棄物化につながる。すなわち、環境コスト高につながる。
【０００５】
このような状況下、本願出願人は、塗料ｂの吹き付け方向を管真上から管回転方向手前側に傾けて、噴出塗料粒子ｂを管の真上外面より手前側から塗着させ、管回転による空気流れにのって真上外面から先側へと移行するようにし、その間で、飛散することなく自重（重力）により塗着する方法を提案した。これにより、塗料粒子ｂの管外面に臨む時間及び距離が長くなり、塗料粒子ｂが管外面に付着し易くなって塗着効率が向上する（特許文献１請求項１、段落０００６、図１、図２）。
【０００６】
また、塗料ｂの吹き付け位置より管Ａの回転方向先側から管外面に向かってエアー（空気）を吹き付け、そのエアーによって、管回転による空気流れを抑制するとともにその流れに乗る塗料粒子ｂの流れを阻止する方法も提案した。これにより、塗料粒子ｂの動きが鈍くなり、管外面に臨む時間が長くなって、塗料粒子ｂが管外面に付着し易くなって塗着効率が向上する（特許文献１請求項３、図３〜図５）。
さらに、二重の錐状フードの頂部にスプレーガンを設けてその内側のフード内に塗料を噴霧するとともに内外のフード間にエアーを送り込んで噴霧された塗料の周囲にエアカーテンを形成し、そのエアカーテンによって塗料ｂの飛散を防止した提案もなされている（特許文献２第１図等）。
【先行技術文献】
【特許文献】
【０００７】
【特許文献１】特開２００３−２６５９９０号公報
【特許文献２】特開昭５１−９７６４３号公報
【発明の概要】
【発明が解決しようとする課題】
【０００８】
上記塗料ｂの吹き付け方向を管真上から管回転方向手前側に傾けたり、塗料の吹き付け位置より管の回転方向先側から管外面に向かってエアーを吹き付けたりする方法は、従来に比べて塗着効率は向上したが、塗着しない塗料粒子ｂが大気中又は水中に飛散したり、周りの設備などに付着したりする度合いは十分に減少しなかった。また、管の径変化ごと（呼び径ごと）に、塗料ｂ及びエアーの吹き付け角度を調整する必要があり、その作業が繁雑である。
【０００９】
フードによるエアカーテンの場合、エアーａはフードの内面全周から管Ａに吹き付けられるため、図５（ａ）に示すように、管Ａに衝突したエアーａは管Ａの管軸方向の両側に流れ、その流れは、塗料ｂの吐出パターンの管軸方向の長さを短くしたり、同図（ｂ）に示すように、管Ａに衝突したエアーａが舞い上がり、塗料ｂの跳ね返りを助長したりする。このため、所要の吐出パターンを得ることができない等の円滑な塗装ができない恐れがある。
また、被塗装物が管Ａのように径が種々にあるものである場合、その径に応じてフィードの大きさ・形状を変更しなくてはならない場合が生じ、汎用性に欠ける。
【００１０】
この発明は、以上の実状の下、管外周面の塗装における塗着効率を向上させることを課題とする。
【課題を解決するための手段】
【００１１】
上記課題を達成するため、この発明は、塗料吐出パターンの管の直径方向両側に、別々のエアガンからの吐出空気によるエアカーテンをそれぞれ形成することとしたのである。
このように構成すれば、塗料吐出パターンの管軸方向両端にエアカーテンが形成されないため、前記塗料吐出パターンが管軸方向に移行する際、エアカーテンが邪魔にならず、金属管の外面塗装を効率良く行うことができる。
【００１２】
具体的には、管軸中心に回転する管外面に塗料を吹き付けて塗装する方法において、前記塗料の吐出パターンの管の直径方向両側に別々のエアガンの吐出空気によるエアカーテンを設ける構成の管外面への塗装方法を採用したのである。
この構成において、上記エアカーテンを作るエアガンからの吐出空気の吐出方向を、管の外周の接線方向に吹き付けることが好ましい。このとき、塗料の吐出方向を管軸に直交する方向とし、エアガンからの吐出空気の吐出方向を、塗料の吐出方向に対し管軸側に０〜２０度傾けることができる。
また、上記エアガンからの吐出空気の吐出方向を塗料の吐出方向に対し管の径方向に可変とすれば、
上記塗料の吐出方向の変更にも対応できると共に、その吐出方向を調整することによって、両エアカーテンの間隔を変化させて種々の径の管の直径変化に対応させることができる。
さらに、上記塗料の吐出パターンは管軸方向に長い長楕円形霧化型とすることができる。この長楕円形霧化型であれば、直管の外面の塗装には有効である。
【００１３】
以上の塗装方法を行う装置は、種々の構成のものを採用し得るが、例えば、上記回転する管外面に塗料を吹き付ける塗装ガンと、前記塗料の吐出パターンの管の直径方向両側にエアカーテンを形成する別々のエアガンとからなる構成とすることができる。このとき、エアガンは、吐出空気の吐出方向を塗料の吐出方向に対し管の径方向に可変とすることができる。
【発明の効果】
【００１４】
この発明は、以上のように構成したので、塗料吐出パターンが管軸方向に移行する際にエアカーテンが邪魔にならず、ダクタイル鋳鉄管のような種々の径の金属管の外面塗装を効率良く行うことができる。
【図面の簡単な説明】
【００１５】
【図１】この発明に係る管外面への塗装方法（装置）の一実施形態の概略正面図
【図２】同実施形態の概略左側面図
【図３】同実施形態における塗料の吐出パターン説明図
【図４】エアー角度θ、エアー圧等の変化に対する塗着効率の関係表図
【図５】従来例の作用図
【発明を実施するための形態】
【００１６】
この発明に係る管外面への塗装方法（装置）の一実施形態を図１〜図３に示し、この塗装装置は、従来と同様に、水平に置いたダクタイル管Ａの真上に塗装ガン１をフレームＦを介して設置している。その塗装ガン１は、図３に示すように、管Ａの外面上において、長楕円形霧化型吐出パターンＰを形成するノズルチップ１ａを有している。このノズルチップ１ａの吐出口の形状を変えることによって吐出パターンＰの形状を適宜に変更する。
【００１７】
ダクタイル管Ａは、吐出パターンＰの長径方向が管Ａの管軸ｏ方向と同一方向になるようにローラ２によって支持され、一方のローラ２を回転させることによって管軸ｏを中心に回転する（自転する）。
フレームＦは、図１、図２に示すように、管Ａの上方にその管軸ｏに直交するように位置され、図示しないレシプロ装置により、管軸方向に片道あるいは往復移動する。このフレームＦに支持杆４を介して塗装ガン１が設けられ、この塗装ガン１に塗料パイプ５が接続されている。塗装ガン１は支持杆４の軸心周りに（管Ａの径方向に）その吐出方向を可変とすることができる。
【００１８】
また、フレームＦには管軸ｏの方向の支持パイプ６が管Ａの両側（管Ａの直径方向両側）に設けられ、この対の支持パイプ６に複数のエアガン３をその管Ａの長さ方向に設けてある。支持パイプ６には加圧空気（エアー）ａが送り込まれている。両支持パイプ６、６の間隔やエアガン３の支持パイプ６の長さ方向（管軸ｏ方向）の数や吐出口形状は、吐出されるエアーａが図３の長楕円形霧化型吐出パターンＰの両端間Ｌを含む広さを有するとともに同パターンＰの両側縁を管Ａの外周上で挟むように、エアカーテンＳが形成されるように実験などにより適宜に設定する（図３参照）。この実施形態においては、エアガン３を管軸方向に４台設けている。
【００１９】
エアガン３は、支持パイプ６の軸心周りに（管Ａの径方向に）その吐出方向が可変となっている（図２矢印方向）。その可変はフレームＦに対して支持パイプ６をその軸心回りに回転・固定自在としたり、エアガン３の支持パイプ６への取り付け部を自在継手等によって可変としたりする。
このように、エアガン３の吐出方向を可変とすると、塗装ガン１の吐出方向とエアガン３の吐出方向であるエアカーテンＳとの幅が変えられるため、様々な径の管Ａに対応することができる。このとき、塗装ガン１の吐出方向も可変とすると、管Ａへの塗料ｂの塗布位置・形状及びエアカーテンＳの位置・幅・大きさを可変とすることができるから、様々な径の管Ａにより的確に対応することができる。
【００２０】
この実施形態の塗装装置は以上の構成であり、管Ａをローラ２で支持して管軸ｏを中心に回転させている状態において、塗装ガン１から塗料ｂを吐出して管Ａの外面に、長軸が管軸ｏ方向の長楕円形霧化型吐出パターンＰを形成するとともに、その両側のエアガン３からエアーａを吐出して長楕円形霧化型吐出パターンＰの両側にエアカーテンＳを形成する。すなわち、長楕円形霧化型吐出パターンＰの両側のみにエアカーテンＳを形成し、同両端（管軸ｏ方向両端）にはエアカーテンＳを形成しない。
【００２１】
この塗装ガン１からの塗料ｂの吐出作用を、レシプロ装置により塗装ガン１及びエアガン３を管Ａの一端（例えば、受口側）から他端（例えば、挿し口側）に向かって管軸ｏ方向に片道あるいは往復移動させて行い、管Ａの外周全面を塗装する。このとき、塗装ガン１のノズルチップ１ａより出た塗料粒子ｂは、両側のエアカーテンＳ、Ｓによって吐出パターンＰから外側に外れることを阻止されるとともに、管Ａに当たって跳ね返ったり、管Ａに到達しなかったりしても、エアカーテンＳによって吐出パターンＰ内に導かれる。このため、塗料ｂの無駄もなく、効率的な塗装を行うことができる。
【００２２】
なお、管Ａの径が異なっても、吐出パターンＰの幅が管Ａの直径を超えなければ、その管Ａ外面の塗装は可能であるが、エアガン３によるエアー吐出方向を変更すれば、図３に示すように、吐出されるエアーａが長楕円形霧化型吐出パターンＰの両側縁を管Ａの外周上で確実に挟むようにすることを容易に行うことができる。
【００２３】
この実施形態において、下記の条件の下、エアガン３の吐出空気ａの吐出方向を、管軸ｏの直交方向に対し内側に（塗料ｂの吐出方向に対し管軸ｏ側に）傾斜した角度θ（図２参照）を変化させた場合等の実験例１〜６を行い、その結果を図４に示す。
記
・塗装ガン１：エアレススプレーガン
・塗料ｂ：水系エマルジョン塗料（固形分２７％、比重１．０５、粘度：１０ｓ（秒）（粘度はイワタカップ粘度計（ＮＫ−２）で測定））
・管Ａ：呼び径１５０の鋳鉄管（外径Ｄ：１６９ｍｍ）
・管Ａの回転周速度：１１０ｍ／ｍｉｎ（分）
・塗装速度（塗装ガン１の移動速度）Ｖ：２１．４ｍ／ｍｉｎ
・塗装ガン１と管Ａ外周面との距離：２００ｍｍ（塗装ガン１は管Ａの管軸ｏの真上にある）
・塗装ガン１の塗料吐出圧力：５〜６ＭＰａ
・同ノズルチップ１ａ：９５００６７−ＴＣ（スプレーイングシステムスジャパン合同会社製）
・同吐出量Ｑ：１６５ｇ／１０ｓ
・同パス数：１回（片道）
・エアカーテンＳ（エアガン３）：エアーブラスターＡＢ−２５Ｐ（株式会社共立合金製作所製）
・エアガン３のエアー吐出圧力：０．０１〜０．０４ＭＰａ
なお、エアガン３（エアカーテンＳ）は、塗装ガン（エアレススプレーガン）１と同期させて管軸ｏ方向に一緒（一体）に移動させた。
また、接線方向とは、図３におけるエアカーテンＳの幅の長さ方向の中心線ｃ（エアガン３の塗出方向）が管Ａの外周面に接している（中心線ｃが管Ａの外周側端面上にある）状態の方向を言う。
【００２４】
塗着効率（％）は以下の（ア）〜（キ）の手順で求めた。
（ア）管Ａに塗装する前に、塗料ｂの吐出量（ｇ／１０ｓ）を測定する。
（イ）管Ａに前もって重量を測定した半紙（１４０×１２０ｍｍ）を貼り付ける。
（ウ）塗装ガン１を管Ａの全長に片道移動させて塗装する。
（エ）半紙を剥がし、１２０℃×１時間の条件で乾燥させて重量を測定する。
（オ）塗装前後の重量差を計算し、塗装面積、塗装固形分、塗料比重から１ｍ２当たりの実測塗着量を算出する。
（カ）塗装前の吐出量とガンの移動速度により、下記の式（１）でもって１ｍ２当たりの理論塗着量を算出する。
理論塗着量＝（６０／Ｖ）×（Ｑ／１０）×Ｄ×π）・・・・・（１）
（キ）理論塗着量と実測塗着量の比率を計算し、塗着効率を算出する。
【００２５】
この実験によると、実験例４のエアカーテンＳを形成しない場合、その塗着効率：８０％であった。
これに対し、実験例５のエアーａ（エアカーテンＳ）を管Ａの外周面の接線方向から外側にずらし、かつエアカーテンＳを一つとした場合、エアカーテンＳ側に塗料ｂの吐出方向が曲がり、吐出パターンＰがエアカーテンＳ側に流れ、塗着効率が悪かった。
実験例６のエアーａ（エアカーテンＳ）を管Ａの外周面の接線方向内側に向けた場合、管Ａの外周方向の飛散は低減したが、管軸方向の飛散が増えて同様に塗着効率が悪かった。
実験例１のエアーａ（エアカーテンＳ）を管Ａの管軸ｏに直交する外周接線方向とした場合、実験例２、３に対して吐出パターンＰの層厚の低下が認められ、円周方向（管の外周方向）への塗料ｂの飛散は、実験例４に比べて若干減少し、塗着効率：８４％であった。
実験例２は、実験例１に対し、エアーａの吐出方向を内側に５度（θ＝５度）とした場合であり、管頂方向約５０ｍｍまで上向きの気流が生じたが、塗料ｂの円周方向の飛散は実験例１に対して減少し、塗着効率：８５％であった。
実験例３は、実験例１に対し、エアーａの塗出方向を内側に２０度（θ＝２０度）とした場合であり、実験例２に対し管頂方向上向きの気流が増し、塗料ｂの円周方向の飛散は少なくなったが、管Ａ上の塗料ミストが多くなり、塗着効率：８２％であった。
【００２６】
以上の実験例から、エアーａの塗出角度θ＝５度前後の塗着効率が一番優れており、同塗出角度θは、その角度（５度）から大きくなっても、小さくなっても塗着効率は低下することが理解できる。これらから、エアガン３の吐出空気ａは、管Ａの外周の接線方向に吹き付けることが好ましく、かつ、塗料ｂの吐出方向を管軸ｏ直交方向とし、エアガン３の吐出空気ａを、吐出方向から０〜２０度内側に傾けることが好ましいことが理解できる。
【００２７】
上記実施形態は、塗装ガン１及びエアガン３を管軸方向に移動させたが、塗装ガン１及びエアガン３を固定で、管Ａをその管軸ｏ方向に移動させることもできる。
塗装ガン１及びエアガン３は、管Ａの真上（管軸の直交方向上側）でなくても、支障がない限りにおいて、管軸ｏ周りの任意の位置に傾けて設けても良い。
吐出パターンＰは、管軸ｏ方向に長い長楕円形霧化型でなくて、円形等と任意である。
ダクタイル鋳鉄管Ａ以外の種々の管の外面塗装にこの発明が採用できることは勿論である。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００２８】
Ａ  管
Ｐ  塗料吐出パターン
Ｓ  エアカーテン
Ｆ  フレーム
ａ  吐出エアー（吐出空気）
ｂ  塗料（塗料粒子）
ｏ  管軸
１  塗装ガン
１ａ  塗装ガンのノズルチップ
２  管回転支持ローラ
３  エアガン
４  支持杆
５  塗料パイプ
６  エアガン支持パイプ
【図１】
2020124694.tif 000003
【図２】
2020124694.tif 000004
【図３】
2020124694.tif 000005
【図４】
2020124694.tif 000006
【図５】
2020124694.tif 000007